(57)【特許請求の範囲】
【請求項１】
酸素生成系光触媒及び水素生成系光触媒からなる組み合わせ光触媒系と、レドックス反応系とを組み合わせた可視光水完全分解型複合光触媒系において、前記酸素生成系光触媒がＷＯ３系、ＢｉＶＯ４系及びＢｉ２ＭｏＯ６系からなる群から選択される少なくとも１種であり、前記水素生成系光触媒がＰｔ／ＳｒＴｉＯ３：Ｒｈであり、前記レドックス反応系がＦｅ３＋／Ｆｅ２＋レドックス系を形成するＦｅ化合物により構成されていることを特徴とする可視光水完全分解型複合光触媒系。
【請求項２】
前記Ｆｅ化合物がＦｅ２（ＳＯ４）３、Ｆｅ（ＮＯ３）３、及びＦｅＣｌ３からなる群から選択される少なくとも１種である請求項１に記載の可視光水完全分解型触媒系。
【請求項３】
ＷＯ３系、ＢｉＶＯ４系及びＢｉ２ＭｏＯ６系からなる群から選択される少なくとも１種の酸素生成系光触媒及びＰｔ／ＳｒＴｉＯ３：Ｒｈの水素生成系光触媒からなる光触媒系と、Ｆｅ３＋／Ｆｅ２＋レドックス系を形成させるＦｅ化合物とを水中に共存させ、前記水のｐＨを酸性に調整し、可視光を含む光を照射して可視光水完全分解型複合光触媒系の形成下に水を完全分解する方法。
【発明の詳細な説明】
【技術分野】
【０００１】
本発明は、Ｆｅ３＋／Ｆｅ２＋レドックス系を形成するＦｅ化合物、例えばＦｅＣｌ３と酸素生成光触媒と水素生成光触媒との複合触媒系を組み合わせた水の完全光分解を進めるＺ−スキーム型可視光活性水分解用光触媒系に関する。
【背景技術】
【０００２】
化石資源は無尽蔵とは言えないことから、これらを化学原料に振り向けることが資源の有効利用の観点から好ましい。また、地球温暖化などの環境問題などの観点から、ＣＯ２の発生を伴わないクリーンなエネルギーへの変換が熱望されている。また、石炭の燃焼の際にはＣＯ２の発生だけでなく、白雲母として石炭中に含まれている化合物からのフッ素の発生も有ると言われている。前記問題ないエネルギー供給手段として登場して来た原子力利用の発電技術も、燃料物質を製造する工程、及び使用後の処理において生成する物質の兵器としての使用などによる世界秩序の破壊が懸念されるという事態に至り、大きな問題を抱えることになった。このような中で、環境に優しく、安全性が高く、かつ設備コストも比較的かからないエネルギー資源の開発が望まれている。最近、風力発電に、無尽蔵なエネルギー資源の利用の観点、及び設備費も比較的小さいなどから、多くの投資が向けられている。また、太陽電池もクリーンで、利用性の高いエネルギーを生産することから、実用化され、かつ更に効率性の向上と、安定したエネルギー供給に向けて多数の研究が行われている。また、太陽光を利用するエネルギー変換技術として、光触媒を利用した水の光分解反応に興味が持たれている。ここで利用される水の光分解反応に活性を示す光触媒は、光吸収、電荷分離、表面での酸化還元反応といった機能を備えた高度な光機能材料であり、多くのものが既に提案されている。
【０００３】
【特許文献１】特願２００２−１６７３００（平成１３年６月７日出願）
【非特許文献１】Darwent,J．R．;Mills，A．J．Chem.Soc.，Faraday.Trans．21982，78，359．
【非特許文献２】Kudo，Ａ．；Omori，K．；Kato，H．J．Am．Chem．Soc．1999， 121，11459．
【非特許文献３】下平祥貴, 加藤英樹, 小林久芳, 工藤昭彦 日本化学会第８１春季年会予稿集 2002，121．
【非特許文献４】Fujihara，K；Ohno．T．；Matsumura，M．J．Chem. Soc．, Faraday Trans．1998，94，3705．
【非特許文献５】Sayama，K．；Yoshida，R．；Kusama，H．；Okabe，K．；Abe，Y．；Arakawa，H．Chem．Phys．Lett．2001，Vol．277，387．
【非特許文献６】Sayama，K．；Mukasa，K．；Abe，R．；Arakawa，H．Chem．Commun． ２００１，2416．
【特許文献２】特開２００２−２５５５０２、請求の範囲
【非特許文献７】日本化学会第７８春季年会予稿集 ２０００，３２，石井辰也, 中川征良, 加藤英樹, 工藤昭彦
【非特許文献８】H．Kato and A．Kudo，J．Phys．Chem．B，2002，106，5029．
【非特許文献９】Y． Hosogi，K．Tanabe．H．Kato，H． Kobayashi and A．Kudo，Chem．Lett．2004，Vol．33，28
【非特許文献１０】R．Konta，H．Kato，H．Kobayashi，and A．Kudo，Phys．Chem．Chem．Phys．，2003，5，3061．
【０００４】
前記光触媒を用いた水の光分解反応において、半導体電極による水の光分解反応が報告され半導体光触媒の開発に精力的研究されてきた。これまでに、いくつかの金属酸化物が、水の水素と酸素への分解反応に活性な光触媒であることが報告されている。この中で可視光照射下で、電子供与体（アルコール、亜硫酸イオンなど）を含む水の光分解により水素生成する反応に活性を示す光触媒として、特に、ＲｈドーピングＰｔ／ＳｒＴｉＯ３が報告されている〔特許文献１〕。これに対して、電子受容体（Ａｇ＋、Ｆｅ３＋など）を含む水溶液からの酸素生成反応に可視光照射下で活性を示す光触媒として、ＷＯ３〔非特許文献１〕、ＢｉＶＯ４〔非特許文献２〕、Ｂｉ２ＭｏＯ６〔非特許文献３〕などが報告されている。
【０００５】
前記電子供与体または電子受容体を含む水溶液からの水素または酸素生成反応は、それぞれ水の分解反応の半反応である。したがって、半反応に活性なこれらの光触媒を組みあわせた複合系によって水を全分解することが考えられる。実際、今まで次に示す二段階励起型の複合系光触媒（Ｚ−Ｓｃｈｅｍｅ型光触媒系）が報告されている。Ｐｔ／ＴｉＯ２とＢｒ−を含む水素生成槽とＴｉＯ２とＦｅ３＋を含む酸素生成槽をＰｔコイルおよびイオン交換膜で接続した２槽型システム〔非特許文献４〕およびＦｅ３＋／Ｆｅ２＋レドックスとＲｕＯ２／ＷＯ３光触媒を複合した１槽型システム〔非特許文献５〕による水の光触媒的分解反応が報告されている。前者では、水素生成槽および酸素生成槽に紫外線を照射し水素と酸素が生成している。生成したＢｒ２およびＦｅ２＋は、お互いを酸化還元しＢｒ−とＦｅ３＋へと再生される。一方、後者では，水素生成は，紫外線照射下（λ＜２８０ｎｍ）でのＦｅ２＋と水との光化学反応で進行し，酸素生成は，ＲｕＯ２／ＷＯ３上で電子捕捉剤であるＦｅ３＋を利用し光触媒的に進行している。そして近年，水素生成光触媒と酸素生成光触媒とＩＯ３−／Ｉ−レドックスを組み合わせることで水の分解のための１槽型システムが開発された〔非特許文献６、特許文献２〕。このシステムでは，可視光応答性を有するＰｔ／ＳｒＴｉＯ３：Ｃｒ，Ｔａ〔非特許文献７〕およびＷＯ３を組み合わせることで可視光照射下でも水の分解反応が進行している。しかしながら、この光触媒系での量子収率は、０．１％（４２０．７ｎｍ）と非常に低い。以上のように、２つの光触媒反応系を電子伝達系で接続するＺ−スキーム型システムは，太陽光の利用を目指した水の光触媒的分解反応系開発の一つの手段であるが、現時点で効率の高い光触媒系は、開発されていない。また，有効波長領域の拡大も望まれている。
この光触媒系では、高効率な水素および酸素生成能を持つ可視光応答性光触媒が不可欠である。特に、需要の面から水素生成光触媒の開発が重要である。また、安定性を考慮すると、これらの光触媒は酸化物が望ましい。本発明者らは、そのような水素生成光触媒として、Ｃｒ／ＴａまたはＣｒ／Ｓｂを共ドーピングしたＳｒＴｉＯ３〔非特許文献７および８〕、ＲｈドーピングしたＳｒＴｉＯ３〔特許文献１〕、ＳｎＮｂ２Ｏ６等〔非特許文献９〕を開発してきた。一方、酸素生成触媒として、ＢｉＶＯ４〔非特許文献２〕、Ｂｉ２ＭｏＯ６〔非特許文献３〕、Ａｇ３ＶＯ４〔非特許文献１０〕等を開発してきた。しかしながら、これらを組み合わせたレドックス系は構築されていない。
【発明の開示】
【発明が解決しようとする課題】
【０００６】
本発明の課題は、前記可視光活性な半反応に活性なこれらの光触媒を組みあわせた複合系を構築し、効率的な水完全分解Ｚ−Ｓｃｈｅｍｅ型光触媒系を提供することである。
特に、可視光に水素生成に高い活性を持つＲｈドープＰｔ／ＳｒＴｉＯ３光触媒と可視光に酸素生成に高い活性を持つＷＯ３系、ＢｉＶＯ４系及びＢｉ２ＭｏＯ６系からなる群から選択される少なくとも１種の酸素生成系光触媒とを複合化できるレドックス系を見出すべく種々のレドックスを形成できる化合物を検討する中で、前記特許文献２において可視光下におけるレッドクッス系の構成に否定的なＦｅ化合物、ＦｅＣｌ３を前記水素形成系と酸素形成系半反応光水分解光触媒の存在系に存在させ、λ＞４２０ｎｍの可視光を照射したところ、Ｆｅ３＋／Ｆｅ２＋レドックス反応が複合系光触媒系、換言するとＺ−Ｓｃｈｅｍｅ型光触媒系を構成させることが確認でき、前記課題を解決できることができた。
【課題を解決するための手段】
【０００７】
本発明の第１は、（１）酸素生成系光触媒及び水素生成系光触媒からなる組み合わせ光触媒系と、レドックス反応系とを組み合わせた可視光水完全分解型複合光触媒系において、前記酸素生成系光触媒がＷＯ３系、ＢｉＶＯ４系及びＢｉ２ＭｏＯ６系からなる群から選択される少なくとも１種であり、前記水素生成系光触媒がＰｔ／ＳｒＴｉＯ３：Ｒｈであり、前記レドックス反応系がＦｅ３＋／Ｆｅ２＋レドックス系を形成するＦｅ化合物により構成されていることを特徴とする可視光水完全分解型複合光触媒系である。
本発明の第２は、（２）ＷＯ３系、ＢｉＶＯ４系及びＢｉ２ＭｏＯ６系からなる群から選択される少なくとも１種の酸素生成系光触媒とＰｔ／ＳｒＴｉＯ３：Ｒｈの水素生成系光触媒からなる組み合わせ光触媒系と、Ｆｅ３＋／Ｆｅ２＋レドックス系を形成させるＦｅ化合物とを水中に共存させ、前記水のｐＨを酸性に調整し、可視光を含む光を照射して可視光水完全分解型複合光触媒系の形成下に水を完全分解する方法である。好ましくは、Ｆｅ化合物としてＦｅ２（ＳＯ４）３，Ｆｅ（ＮＯ３）３，及びＦｅＣｌ３からなる群から選択される少なくとも１種を用い、ｐＨを２．４±０．０５に調整して可視光を含む光を照射して可視光水完全分解型複合光触媒系の形成下に水を完全分解する方法である。
【発明の効果】
【０００８】
発明の効果として、Ｐｔ／ＳｒＴｉＯ３：Ｒｈ−ＷＯ３系、Ｐｔ／ＳｒＴｉＯ３：Ｒｈ−ＢｉＶＯ４系およびＰｔ／ＳｒＴｉＯ３：Ｒｈ−Ｂｉ２ＭｏＯ６系の触媒とＦｅ３＋／Ｆｅ２＋レドックス系を形成するＦｅ化合物を用いて構成したＺ−スキーム型可視光水完全分解型触媒系は４４０ｎｍにおける見かけの量子収率は、それぞれ０．２％、０．３％および０．２％に達し、可視光照射下での高効率な水の水素と酸素への完全分解反応を構築できたことを挙げることができる。
因みに、
見かけの量子収率（％）＝
〔（生成したH2の物質量）×４〕／（入射した光子数）×１００
【発明を実施するための最良の形態】
【０００９】
Ａ）図１は、Ｆｅ３＋／Ｆｅ２＋レドックスを採用した本発明者らが開発した可視光応答性Ｚ−スキーム型光触媒系による水の分解反応を原理的に説明するものである。酸素生成光触媒上では光生成した電子および正孔により（１）式および（２）式の反応によって、Ｆｅ２＋および酸素が生成される。
式（１）  Ｆｅ３＋＋ｅ−→Ｆｅ２＋
式（２）  ２Ｈ２Ｏ＋４ｈ＋→  Ｏ２＋４Ｈ＋
一方、水素生成光触媒上では光生成した電子および正孔により（３）式および（４）式の反応によって、水素とＦｅ３＋が生成される。
式（３）  ２Ｈ＋＋２ｅ−→Ｈ２
式（４）  Ｆｅ２＋ ＋ｈ＋→Ｆｅ３＋
酸素生成光触媒上で生成されたＦｅ２＋は、水素生成光触媒上で再びＦｅ３＋へと再生されるので消費されることなく水の分解反応が進行する。（３）式の効率を向上させるために、Ｐｔ、Ｎｉ、Ｒｕ、Ｒｈ、ＮｉＯ、ＲｕＯ２などの助触媒を水素生成光触媒に担持することが有効である。この光触媒系の効率を向上させるためには、酸素生成光触媒上でのＦｅ２＋のＦｅ３＋への再酸化〔式（４）〕および水素生成光触媒上でのＦｅ３＋のＦｅ２＋への還元反応〔式（１）〕の進行を抑制することが不可欠である。
【００１０】
レドックス系にＦｅ化合物を用いた光触媒材料の実験の中で、ＳｒＴｉＯ３、ＳｒＴｉＯ３：Ｒｈ、ＷＯ３、及びＢｉＶＯ４などについての鉄イオンの吸着能を調べた。前記調べた全ての光触媒材料がＦｅ３＋を吸着できることが分かった。一方、Ｆｅ２＋を吸着できる光触媒は、ＷＯ３、ＳｒＴｉＯ３、およびＳｒＴｉＯ３：Ｒｈだけであった。とくにＳｒＴｉＯ３では、Ｒｈドーピングによって、未ドーピングＳｒＴｉＯ３よりもＦｅ３＋吸着量が減少する一方、Ｆｅ２＋吸着量は大きくなることが分った。水素生成光触媒にとって、このようなＦｅ３＋よりもＦｅ２＋を吸着しやすいという特性は本発明で採用している複合触媒系において好ましい。ＳｒＴｉＯ３：Ｒｈでは、Ｒｈドーピングによって可視光応答化のみならず、Ｆｅ３＋／Ｆｅ２＋レドックスを用いたＺ−スキーム型光触媒系に好ましいＦｅ３＋／Ｆｅ２＋吸着特性が得られた。一方、酸素生成光触媒であるＷＯ３およびＢｉＶＯ４では、Ｆｅ２＋よりもＦｅ３＋を吸着しやすいという都合の良い特性を持っていることが分った。このことは触媒の活性は吸着が重要な要素であることと整合する。
【００１１】
Ｂ）触媒の調製；
ＲｈドーピングＳｒＴｉＯ３（以後、ＳｒＴｉＯ３；Ｒｈと表記）、ＢｉＶＯ４およびＢｉ２ＭｏＯ６光触媒粉末はそれぞれ下に示した手順により調製した。それ以外の光触媒粉末として、ＴｉＯ２−アナターゼ（Ｍｅｒｃｋ：９９％）、ＴｉＯ２−ルチル（添川理化学：９９．９％）、ＳｒＴｉＯ３（添川理化学：９９．９％）およびＷＯ３（Ｎａｃａｌｉ  Ｔｅｓｑｕｅ：９９．５％）を用いた。
１）ＳｒＴｉＯ３；Ｒｈ粉末の調製；
ＳｒＣＯ３（関東化学：９９．９％）とＴｉＯ２（添川理化学：９９．９％）およびＲｈ２Ｏ３（和光純薬：９９％以上）をＳｒ：Ｔｉ：Ｒｈ比が１．０１：０．９９：０．０１になるように混合し、均一になるようによく混ぜた。その混合物をアルミナ製のルツボ（９９．７％）に入れ、電気炉を用いて９００℃で１時間焼成した後、よくすり混ぜて１０００℃で１０時間焼成した。再び粉砕してＳｒＴｉＯ３：Ｒｈ粉末を得た。
【００１２】
２）ＢｉＶＯ４粉末の調製；
Ｂｉ（ＮＯ３）３・５Ｈ２Ｏ（関東化学：９９．９％）およびＶ２Ｏ５（和光純薬：９９．９％）をＢｉ：Ｖの物質量比が１：１になるように０．５ｍｏｌ／Ｌの硝酸に入れた。この懸濁液を室温で１０時間撹拌した後、沈殿をろ過、洗浄し空気中４５℃で乾燥させることでＢｉＶＯ４粉末を得た。
３）Ｂｉ２ＭｏＯ６粉末の調製
Ｂｉ（ＮＯ３）３・５Ｈ２Ｏ（関東化学：９９．９％）およびモリブデン酸（関東：ＭｏＯ３として８７％以上）をＢｉ：Ｍｏの物質量比が２：１になるように丸底フラスコにいれ、ここに水を加え、還流管を取り付け、マントルヒーターで加熱することで還流した。２４時間還流した後、得られた沈殿物をろ過、洗浄し空気中４５℃で乾燥させた後、空気中５５０℃で５時間焼成することでＢｉ２ＭｏＯ６粉末を得た。
【００１３】
助触媒の担持
Ｐｔ助触媒の担持は、光電着法にて行った。１０ｖｏｌ％のメタノール水溶液にＨ２ＰｔＣｌ６を目的の担持量になるように添加した。この混合水溶液に光触媒を懸濁させ、この懸濁液に光照射を行うことによって、光触媒粒子上でＰｔＣｌ６２−がＰｔ金属へと還元され、Ｐｔ微粒子が光触媒上に担持される。今回は、ＳｒＴｉＯ３：Ｒｈの色が黄色に変化するまで十分に光照射した後、ろ過によって光触媒粒子を回収し、水でよく洗浄した後、45℃の乾燥機中で乾燥させた。乾燥させたＰｔ／ＳｒＴｉＯ３：Ｒｈを磁性ボートに入れ、これを石英管に入れ、水素流通下２００℃で２時間処理した。
【００１４】
光触媒反応
図２は本発明の光触媒の光活性をテストするための光触媒反応装置である。前記装置は基本的には閉鎖循環系を構成している。閉鎖循環反応系を形成する管にはパイレックス（商品名）製の反応管（Ｒ．Ｖ）を用いた。１２０−１５０ｍＬの反応溶液に光触媒粉末２０−２００ｍｇを懸濁させた。前記反応溶液は循環器Ｃにより循環させる。反応溶液には、純水及び２ｍｍｏｌ／Ｌ  ＦｅＣｌ２、１０ｍｍｏｌ／Ｌ  ＦｅＳＯ４、１−１０ｍｍｏｌ／Ｌ  Ｆｅ２（ＳＯ４）３、２ｍｍｏｌ／Ｌ  Ｆｅ（ＮＯ３）３、０．２−１０  ｍｍｏｌ／Ｌ  ＦｅＣｌ３または（２ｍｍｏｌ／Ｌ  ＦｅＣｌ２／２  ｍｍｏｌ／Ｌ  ＦｅＣｌ３）のＦｅ化合物を溶解させた水溶液を用いた。前記溶液の調製には、ＦｅＣｌ２・４Ｈ２Ｏ（和光純薬：９９．０％）、ＦｅＳＯ４・７Ｈ２Ｏ（和光純薬：９９．９％）、Ｆｅ２（ＳＯ４）３・ｎＨ２Ｏ（和光純薬：Ｆｅ２（ＳＯ４）３として６０．０％以上）、Ｆｅ（ＮＯ３）３・９Ｈ２Ｏ（和光純薬：９９．０％）およびＦｅＣｌ３・６Ｈ２Ｏ（和光純薬：９９．９％）の試薬を用いた。いずれの場合でも硫酸（関東化学：９８．０％）を添加することで溶液のｐＨを２−２．５５に調整した。系内を真空系（Ｖ．Ｌ）より脱気した後、約４０ｔｏｒｒのアルゴンを導入した。循環系において、カットオフフィルター（Ｋｅｎｋｏ：Ｌ４２）を取り付けた３００Ｗキセノンランプ（パーキンエルマー：CERMAX-LX300F）を用いて、４２０ｎｍ以上の波長の可視光Ｌを反応管（スターラーＳによる攪拌子ＭＸ付き）Ｒ．Ｖの上方から照射した。反応中の反応溶液の温度は恒温槽（Ｔ．Ｂ）で２０℃に保った。生成した水素および酸素の定性、定量にはガスクロＧ．Ｃを用いた。量子収率を測定する際には、３００Ｗキセノンランプにバンドパスフィルター（Ｋｅｎｋｏ：ＢＰ４４）とカットオフフィルター（Ｋｅｎｋｏ：Ｌ４２）をとりつけて４４０ｎｍの単色光（１５０−１７０ｍＷ，２０ｃｍ２）を照射した。光量の測定は、シリコンフォトダイオード（Ｏｐｈｉｒ：ＰＤ３００−ＵＶ）で行った。太陽光シミュレーター（山下電装：ＹＳＳ−８０ＱＡ）にエアマスフィルター１．５を取り付けて疑似太陽光照射下での活性測定も行った。
【００１５】
反応溶液中のＦｅ２＋およびＦｅ３＋の定量は、１，１０−オルトフェナントロリンを用いた比色定量法にて行った。試料２ｍＬに０．１重量％の１，１０−オルトフェナントロリン水溶液１０ｍＬを加え、さらに緩衝溶液（０．０５ｍｏｌ／Ｌ酢酸/酢酸ナトリウム）１０ｍＬを添加し、これを純水で５０ｍＬに希釈した。３０分放置後、赤色のＦｅ２＋−１，１０−オルトフェナントロリン錯体の吸光度を測定した。Ｆｅ３＋を定量する場合には、試料２ｍＬに還元剤である５重量％塩化ヒドロキシルアンモニウム（関東化学：９７．０％）水溶液５ｍＬを添加してから１，１０−オルトフェナントロリン水溶液を添加した。吸光度測定には、吸光光度分光計（日本分光：Ｕｂｅｓｔ−Ｖ５７０）を使用した。
【実施例１】
【００１６】
水素および酸素生成光触媒を組み合わせた複合触媒系を、Ｆｅ３＋／Ｆｅ２＋レドックスを用いてＺ−スキーム型光触媒系を構築し、前記光触媒系の可視光水分解特性を測定した。結果を表１に示す。水素生成光触媒、Ｐｔ／ＳｒＴｉＯ３：Ｒｈと酸素生成光触媒、ＷＯ３（実験１−１，１−２、図３）、ＢｉＶＯ４（実験２−１，２−２、図４）又はＢｉ２ＭｏＯ６（実験３、図５）とを一緒に２ｍｍｏｌ／ＬのＦｅＣｌ３反応溶液に懸濁させて、図２に記載の測定装置に示されているように、可視光を照射した。前記触媒の組み合わせにおいて、いずれの場合でも、水素と酸素が生成した。このとき生成した水素と酸素の比はほぼ２：１であった（表１、図３−５）。このように、Ｆｅ３＋／Ｆｅ２＋レドックスを用いたＺ−スキーム型光触媒系による可視光照射での水の効率的な分解反応を実現できた。前記系では、反応溶液にはＦｅＣｌ３しか仕込んでいない。また、水素生成光触媒であるＰｔ／ＳｒＴｉＯ３：Ｒｈを一緒にいれない場合では、酸素のみしか生成しなかった。また、反応溶液にＦｅ３＋が無い場合では、ほとんど何も生成しなかった。そして、光照射をしない場合では反応は進行しなかった。そのため、ここでの水素生成は、酸素生成光触媒によって生成されたＦｅ２＋を利用して水素生成光触媒であるＰｔ／ＳｒＴｉＯ３：Ｒｈ上で進行していることを示している。つまり、Ｆｅ３＋が、サイクル可能な電子伝達系として働いていることを示している。表１の実験１−２のＰｔ／ＳｒＴｉＯ３：Ｒｈ−ＷＯ３系では、１５８時間の光照射で水素および酸素が、それぞれ１２４０および６４０μｍｏｌ生成した。表１の実験２−２のＰｔ／ＳｒＴｉＯ３：Ｒｈ−、ＢｉＶＯ４系では、１２０時間の光照射で水素と酸素がそれぞれ１８００および８６０μｍｏｌ生成した。Ｐｔ／ＳｒＴｉＯ３：Ｒｈ−Ｂｉ２ＭｏＯ６系（表１の実験３、図５）では２２時間の光照射で水素と酸素がそれぞれ４１８および１９６μｍｏｌ生成した。このように、反応した電子数は、仕込んだＦｅ３＋の量（２４０μｍｏｌ）を大きく上回った。
【００１７】
反応系及び反応後におけるＦｅイオン及び光触媒の考察；
反応後では反応溶液中のＦｅ３＋の１０−１７％がＦｅ２＋へと還元されていた。光触媒の反応前後のＸ線回折パターンには全く変化が見られなかった。以上のことから、この反応が光触媒的に進行しており、Ｆｅ３＋は電子伝達系として働いていることが明らかになった。前記光触媒系では、水素１分子を得るのに４光子必要となるため、この系での見かけの量子収率は前記式によって算出される。４４０ｎｍの単色光を１３５−１７５ｍＷの光強度で照射した場合のＰｔ／ＳｒＴｉＯ３：Ｒｈ−ＷＯ３系およびＰｔ／ＳｒＴｉＯ３：Ｒｈ−、ＢｉＶＯ４系およびＰｔ／ＳｒＴｉＯ３：Ｒｈ−Ｂｉ２ＭｏＯ６系の見かけの量子収率は、前記発明の効果で記載したとおりである。これらの量子収率は、粉末光触媒系を用いた可視光照射下での水の完全分解反応における最も高い値である。特に、すでに報告されている前記ＩＯ３−／Ｉ−レドックスを用いたＺ−スキーム型光触媒系の量子収率よりも２から３倍高い値となった。また、Ｐｔ助触媒の代わりにＮｉ助触媒をＰｔ／ＳｒＴｉＯ３：Ｒｈに担持した場合でも(表１の実験４)、Pt助触媒を担持したときよりも活性は低いものの水の分解反応が進行した。
【００１８】
表１には、酸素生成系光触媒として用いたものの半反応特性を併記した。この検討の中で、ＢｉＶＯ４、ＡｇＮｂＯ３及びＢｉ２ＭｏＯ６がＦｅ３＋を電子供与剤とした水からの酸素生成反応に活性な光触媒、特に可視光活性な光触媒であることを発見することもできた。２ｍｍｏｌ／ＬのＦｅＣｌ３水溶液を反応液として、ＷＯ３光触媒を用いた場合、表１に記載の２７時間の光照射で９９．５％反応した。ＢｉＶＯ４光触媒を用い２ｍｍｏｌ／ＬのＦｅＣｌ２／ＦｅＣｌ３水溶液を反応溶液とした場合では（表１の実験、参２−２）、酸素生成速度はＦｅ３＋のみを仕込んだ場合（表１の実験、参２−２）よりも低くなったものの依然として活性が見られた。この場合では、８時間の光照射によって仕込んだＦｅ３＋の９４％が反応した。このように、ＷＯ３やＢｉＶＯ４では、光生成した正孔は、前記式４のＦｅ２＋のＦｅ３＋への再酸化反応よりも前記式２の酸素生成反応が選択的に進行した。以上の結果より、これらの触媒が、Ｆｅ３＋／Ｆｅ２＋レドックスを用いた可視光応答性Ｚ−スキーム型光触媒系の酸素生成側の光触媒として有用性を示すものである。
【００１９】
【表１】
0004803414.tif 000002
【実施例２】
【００２０】
Ｆｅ３＋源の物質の検討；
Ｐｔ／ＳｒＴｉＯ３：Ｒｈ−ＢｉＶＯ４系およびＦｅ３＋／Ｆｅ２＋レドックスを用いたＺ−スキーム型光触媒系において、Ｆｅ３＋源の化合物としてＦｅ２（ＳＯ４）３、Ｆｅ（ＮＯ３）３、及びＦｅＣｌ３を用い場合の光水完全分解型触媒系について調べた。条件及び結果を表２の示した。これらの結果から前記いずれの化合物も、可視光照射によって水素と酸素が生成した。また、いずれの化合物を用いた場合においても結果に大きな違いがないことが分った。
【００２１】
【表２】
0004803414.tif 000003
【実施例３】
【００２２】
Ｆｅ３＋／Ｆｅ２＋比を変えた場合の光触媒活性；
反応溶液中におけるＦｅ３＋とＦｅ２＋の組成の活性への影響をＰｔ／ＳｒＴｉＯ３：Ｒｈ−ＢｉＶＯ４系について調べた。結果を表３に示した。Ｆｅ３＋とＦｅ２＋を１：１で仕込んだ場合では（表３、実験９）、水素および酸素の生成が見られたものの、その活性は低く、反応電子数の鉄イオンに対するターンオーバーが１を越える前に失活した。反応溶液にＦｅ２＋のみを仕込んだ場合では（表３、実験１０）、酸素生成に対する活性が非常に低かったものの、水素と酸素の両方が生成し、７３時間の光照射によって１３７μｍｏｌの水素と１３μｍｏｌの酸素が生成した。これらに対して、初期にＦｅ３＋のみを用いる場合（表３、実験８）が、もっとも高い活性を示した。
【００２３】
【表３】
0004803414.tif 000004
【実施例４】
【００２４】
反応溶液の至適ｐHの検討；
Ｐｔ（０．１重量％）／ＳｒＴｉＯ３：Ｒｈ１％−ＢｉＶＯ４（０．１ｇ）系触媒、Ｆｅ３＋／Ｆｅ２＋レドックスを用いたＺ−スキーム型光触媒系のｐＨに対する安定性について調べた。硫酸を加えていないｐＨ２．７の１ｍｍｏｌ／Ｌ  Ｆｅ２（ＳＯ４）３水溶液を反応溶液とした場合では、光源として３００Ｗ  Ｘｅランプ（λ＞４２０ｎｍ）を用いて、光水完全分解型触媒系の特性を調べた。反応初期には高い活性が見られたが、５時間程度で酸素生成反応が失活し、水素生成量が酸素の二倍になった時点で水素生成反応も止まった（図６参照）。これは、ｐＨ２．７では、Ｆｅ３＋が加水分解してＦｅ２０３・（Ｈ２Ｏ）ｎとして沈殿してしまうためである。これに対して、硫酸を加えてｐＨを２．４にすると、Ｆｅ３＋の加水分解が抑制されるため顕著な失活は見られず定常的に反応が進行した（図７参照）。ｐＨが２の場合では、初期には高い活性が見られたものの、ある程度反応が進行したところで逆反応の進行が支配的になった（図８）。これらのことから以上のように、Ｆｅ３＋／Ｆｅ２＋レドックスを用いたＺ−スキーム型光触媒系による水の分解反応はｐＨに非常に敏感であり、ｐＨ２．４付近の時に安定に進行した。
【実施例５】
【００２５】
Ｚ−スキーム型光触媒系の波長応答性について；
図９は、Ｐｔ（０．１重量％）／ＳｒＴｉＯ３：Ｒｈ１％（０．１ｇ）−ＷＯ３（０．１ｇ）系光触媒、１ｍｍｏｌ／Ｌ  Ｆｅ２（ＳＯ４）３水溶液（ｐＨ２．４）、１２０ｍＬの、光源として３００Ｗ  キセノンランプを用い、波長を図９のようにカットオフして前記反応系における波長応答性を測定した結果である。また、図１０は光触媒をＰｔ（０．１重量％）／ＳｒＴｉＯ３：Ｒｈ１％−ＢｉＶＯ４（０．１ｇ）系とした場合の波長応答性の測定結果である。また、図１１は、前記触媒系を構成する半反応の光触媒の拡散反射スペクトルである。このことから、Ｚ−スキーム型触媒において、水の完全分解反応の波長応答性は水素生成光触媒と酸素生成光触媒の内の短い吸収端波長に依存することが分かる。ＷＯ３より長波長側に吸収端を持つＢｉＶＯ４を用いたほうが、より長波長側の光に応答することができる。
【実施例６】
【００２６】
図１２はＰｔ（０．５重量％）／ＳｒＴｉＯ３：Ｒｈ１％（３０ｍｇ）−ＢｉＶＯ４（３０ｍｇ）系光触媒、２ｍｍｏｌ／Ｌ  ＦｅＣｌ３水溶液（ｐＨ２．４）、１２０ｍＬの、光源として太陽光シミュレーター（山下電装：ＹＳＳ−８０ＱＡ）にエアマスフィルター１．５を取り付けた疑似太陽光（ＡＭ−１．５）を用いた場合の水の光分解による水素と酸素の生成特性を示す。疑似太陽光を用いた場合においても前記Ｚ−スキーム型光触媒は水の完全分解反応に有効であることが分かった。
【産業上の利用可能性】
【００２７】
本発明の活用例として、太陽光の大部分を構成する可視光を利用できる、将来有望なクリーンなエネルギー系を構築できる水素の生成系を、クリーンなエネルギー変換系を設計できる極めて有望なエネルギー技術に適用できる。
【図面の簡単な説明】
【００２８】
【図１】本発明の可視光応答性Ｚ−スキーム型光触媒系による水の分解反応の原理
【図２】可視光応答性Ｚ−スキーム型光触媒の評価用閉鎖循環型反応装置
【図３】Ｐｔ／ＳｒＴｉＯ３：Ｒｈ−ＷＯ３系の可視光照射下の水の完全分解反応
【図４】Ｐｔ／ＳｒＴｉＯ３：Ｒｈ−ＢｉＶＯ４系の可視光照射下の水の完全分解反応
【図５】Ｐｔ／ＳｒＴｉＯ３：Ｒｈ−Ｂｉ２ＭｏＯ６系の可視光照射下の水の完全分解反応
【図６】Ｐｔ（０．１重量％）／ＳｒＴｉＯ３：Ｒｈ１％−ＢｉＶＯ４（０．１ｇ）系触媒、ｐＨ２．７の１ｍｍｏｌ／Ｌ  Ｆｅ２（ＳＯ４）３水溶液系の可視光照射下の水の完全分解反応
【図７】Ｐｔ（０．１重量％）／ＳｒＴｉＯ３：Ｒｈ１％−ＢｉＶＯ４（０．１ｇ）系触媒、ｐＨ２．４の１ｍｍｏｌ／Ｌ  Ｆｅ２（ＳＯ４）３水溶液系の可視光照射下の水の完全分解反応
【図８】Ｐｔ（０．１重量％）／ＳｒＴｉＯ３：Ｒｈ１％−ＢｉＶＯ４（０．１ｇ）系触媒、ｐＨ２．０の１ｍｍｏｌ／Ｌ  Ｆｅ２（ＳＯ４）３水溶液系の可視光照射下の水の完全分解反応
【図９】Ｐｔ（０．１重量％）／ＳｒＴｉＯ３：Ｒｈ１％（０．１ｇ）−ＷＯ３（０．１ｇ）系光触媒の、１ｍｍｏｌ／Ｌ  Ｆｅ２（ＳＯ４）３水溶液（ｐＨ２．４）、１２０ｍＬ中での水分解における波長依存性
【図１０】Ｐｔ（０．１重量％）／ＳｒＴｉＯ３：Ｒｈ１％−ＢｉＶＯ４（０．１ｇ）系光触媒の、１ｍｍｏｌ／Ｌ  Ｆｅ２（ＳＯ４）３水溶液（ｐＨ２．４）、１２０ｍＬ中での水分解における波長依存性
【図１１】Ｚ−スキーム型光触媒を構成する水素生成光触媒および酸素生成光触媒の拡散反射スペクトル
【図１２】Ｐｔ（０．１重量％）／ＳｒＴｉＯ３：Ｒｈ１％−ＢｉＶＯ４（０．０３ｇ）系光触媒の、２ｍｍｏｌ／Ｌ  ＦｅＣｌ３水溶液（ｐＨ２．４）、１２０ｍＬの中での疑似太陽光下における水分解特性
【符号の説明】
【００２９】
Ｖ．Ｌ  真空ライン  Ｇ  圧力計  Ｃ  循環器  Ｔ．Ｂ  高温槽  Ｓ  スターラー
ＭＸ  撹拌子  Ｌ  可視光（λ＞４２０ｎｍ）  Ｒ．Ｖ  反応容器  
Ｌ．Ｃ  リービッヒ冷却管  Ｇ．Ｃ  ガスクロマトグラフィー
【図１】
0004803414.tif 000005
【図２】
0004803414.tif 000006
【図３】
0004803414.tif 000007
【図４】
0004803414.tif 000008
【図５】
0004803414.tif 000009
【図６】
0004803414.tif 000010
【図７】
0004803414.tif 000011
【図８】
0004803414.tif 000012
【図９】
0004803414.tif 000013
【図１０】
0004803414.tif 000014
【図１１】
0004803414.tif 000015
【図１２】
0004803414.tif 000016